(57)【要約】【目的】環境面、酸素バリア性及び、遮光性に優れた包装材料、包装容器および包装材料の製造方法を提供することを目的とする。【構成】基材と最外熱可塑性材料層と最内熱可塑性材料層とから少なくともなる積層包装材料の製造方法であって、少なくとも１の遮光層の金属蒸着紙を基材と最内層との間に熱可塑性合成樹脂を用いて押し出しラミネーション等により積層する、複数の紙層を貼り合わせて積層体とした紙容器材料の製造方法である。【選択図】　　　　なし【特許請求の範囲】
【請求項１】
基材と最外熱可塑性材料層と最内熱可塑性材料層とから少なくともなる積層包装材料であって、少なくとも１の遮光層が基材と該最内層との間に設けられ、該遮光層が金属蒸着紙からなることを特徴とする包装材料。
【請求項２】
基材と、最外熱可塑性材料層と、最内熱可塑性材料層と、該基材と該最内層との間に設けられた少なくとも１の遮光層と、から少なくともなる積層包装材料より形成された包装容器であって、該遮光層が金属蒸着層紙からなることを特徴とする包装容器。
【請求項３】
基材と最外熱可塑性材料層と最内熱可塑性材料層とから少なくともなる積層包装材料の製造方法であって、少なくとも１の遮光層の金属蒸着紙を該基材と該最内層との間に積層することを特徴とする包装材料の製造方法。
【発明の詳細な説明】
【０００１】
【発明の属する技術分野】
本発明は、環境面、酸素バリア性及び、遮光性に優れた包装材料、包装容器および包装材料の製造方法に関する。
【０００２】
【従来の技術】
紙を基材としてその両面に熱可塑性合成樹脂を積層させた構成の包装材料は、飲料用の紙容器等に広く使用されている。多くの場合ポリエチレン樹脂が使用される。しかし、ポリエチレン樹脂は酸素遮断性が十分でないため、空気中の酸素が包材を通り抜け容器内に進入することで内容物の酸化劣化がおこる。これを防ぐためには酸素バリア性の包装材を用いる必要がある。
【０００３】
エチレン・酢酸ビニル共重合体やポリアミドからなる一般的な酸素バリア層を有する紙容器が知られている。また、ＳｉＯｘ、アルミナ等の無機物をＰＥＴやＯＰＰに蒸着した酸素バリアフィルムも用いられている。
【０００４】
食品の劣化には、酸素のみならず光も影響し、たとえば牛乳は光（可視光線）照射においても容易に変質するため、酸素と光を同時に遮断する材料が望まれる。
しかし、上述の酸素バリア材料は透明であるため、光遮断性はない。紫外線の遮断には、ＵＶ遮断性の添加剤を添加することも可能であるが、可視光線も含めた光バリア性材料はない。
【０００５】
酸素と光の両方を遮断できる材料としては従来からアルミ箔をラミネートした包装材料があるが、省資源、環境問題（容器のリサイクル）を考慮した場合、アルミ箔の使用は好まれない。
【０００６】
一般的に、アルミ箔を用いずに光バリア性と酸素バリア性を有する積層体を製造する場合には、光バリア層と酸素バリア層を各々積層させるか、最初に酸素バリア性積層体を得てから、後加工で印刷等により光バリアを付与させる必要がある。
酸素バリア性積層体の製造だけをみても、酸素バリア性樹脂フィルムをラミネートする際には、該フィルムがヒートシール層として用いられるポリエチレンと接着しないため接着剤の使用が不可欠であり、接着性樹脂の押し出し機が必要となる。また酸素バリア性樹脂の押し出し加工では、同様の理由により酸素バリア性樹脂、接着剤樹脂を同時に加工するための多層押し出し加工が必要であるため、それぞれの樹脂用の押し出し機や共押し用Ｔ−ダイ等の設備が必要となる。
光バリア性と酸素バリア性を兼ね備えた包装材料を製造する為には、多くの工程と多種の装置・材料を必要とする。
【０００７】
【発明が解決しようとする課題】
解決しようとする問題点は、環境面、酸素バリア性及び、遮光性に優れた包装材料、包装容器および包装材料の製造方法において、透明の酸素バリア層では遮光ができず、可視光及び紫外線を含めた遮光ができず、環境面で問題があり、多くの工程と多種の材料を必要とする点である。
本発明は、環境面、酸素バリア性及び、遮光性に優れた包装材料、包装容器及び包装材料の製造方法を提供することを目的とする。
【０００８】
【課題を解決するための手段】
この課題を解決するために本発明は、包装材料の層構成を設計するとき、基材と最内層との間に設けられた遮光層を金属蒸着紙からなるように構成したものである。これにより、上記目的を実現した。
【０００９】
【発明の実施の形態】
本発明の請求項１に記載の発明は、基材と最外熱可塑性材料層と最内熱可塑性材料層とから少なくともなる積層包装材料であって、少なくとも１の遮光層が基材と該最内層との間に設けられ、該遮光層が金属蒸着紙からなることを特徴とする包装材料である。
金属蒸着紙の金属蒸着膜が、可視光及び紫外線の透過を防ぎ包装材料に十分な遮光性を付与し、同時に、空気や酸素ガスの浸透を阻止して酸素バリア性を包装材料に付与することができ、しかも、紙層が追加されて基材の機械的強度を補強することできるという作用を有する。
【００１０】
請求項２に記載の発明は、基材と、最外熱可塑性材料層と、最内熱可塑性材料層と、該基材と該最内層との間に設けられた少なくとも１の遮光層と、から少なくともなる積層包装材料より形成された包装容器であって、該遮光層が金属蒸着層紙からなることを特徴とする包装容器である。
金属蒸着紙の金属蒸着膜が、可視光及び紫外線の透過を防ぎ包装容器に十分な遮光性を付与し、同時に、空気や酸素ガスの浸透を阻止して酸素バリア性を包装容器に付与することができ、しかも、金属蒸着膜及び紙層が環境負荷低減面で貢献することできるという作用を有する。
【００１１】
請求項３に記載の発明は、基材と最外熱可塑性材料層と最内熱可塑性材料層とから少なくともなる積層包装材料の製造方法であって、少なくとも１の遮光層の金属蒸着紙を該基材と該最内層との間に積層することを特徴とする包装材料の製造方法である。
金属蒸着紙の金属蒸着膜が、可視光及び紫外線の透過を防ぎ包装材料に十分な遮光性を付与し、同時に、空気や酸素ガスの浸透を阻止して酸素バリア性を包装材料に付与することができ、しかも、廉価な金属蒸着紙を使用し従来の製造工程を転用して製造するので、廉価にかつ簡潔に、環境面、酸素バリア性及び、遮光性に優れた包装材料を製造することできるという作用を有する。
以下、本発明の実施の形態について、説明する。
【００１２】
本発明における包装容器の一例は、酸素および光を同時に遮断するため金属蒸着を施した紙をラミネートした紙容器である。この形態では、紙にアルミ箔をラミネート加工する一般的な紙容器加工ラインにおいて、アルミ箔の代わりに金属蒸着紙をもちいることで加工可能である。そのためポリアミドやエチレン・酢酸ビニル共重合体を押し出し加工するための多層押し出しラインでなくても製造可能である。
【００１３】
この発明における金属蒸着紙として、アルミ蒸着紙を用いた場合、その蒸着厚さは、４００−６００オングストロム程度であり、一般的なアルミ箔の厚さ６−１０ミクロンと比べ薄く、省資源の材料である。
【００１４】
本発明の包材の材料構成の形態例を示す。
板紙を基材とし、バリア層として金属蒸着紙をラミネートした積層構造を有する材料で、基本的には下記の５層構成を持つ。
熱可塑性合成樹脂／板紙／熱可塑性合成樹脂／金属蒸着紙／熱可塑性合成樹脂
【００１５】
ここで使用される熱可塑性合成樹脂としては、通常、ポリエチレンが用いられる。ポリエチレン以外に、ポリプロピレンなどのポリオレフィン、その他、ポリエステルなどを使用することができる。また、さらに上記の構成を基本として複数の紙層や樹脂層を組み合わせて６層以上の多層構造としてもかまわない。
【００１６】
熱可塑性合成樹脂としてポリエチレンを用いた場合は下記の構成となる。
ポリエチレン／板紙／ポリエチレン／金属蒸着紙／ポリエチレン
ポリエチレンとしては、容器としてヒートシール性が要求されることから、低密度ポリエチレン（ＬＤＰＥ）や直鎖状低密度ポリエチレン（ＬＬＤＰＥ）を用いる。ただし板紙と金属蒸着紙との積層等ヒートシールに関与しない部分には、その他のポリエチレン、すなわち中密度ポリエチレン（ＭＤＰＥ）や高密度ポリエチレン（ＨＤＰＥ）を用いても良い。
【００１７】
基材としての板紙は、一般的に紙容器に使用されている坪量１３０ｇ／ｍ２から４００ｇ／ｍ２の板紙を用いる。金属蒸着紙の紙が積層されるので、より薄い板紙を使用することもできる。
【００１８】
金属蒸着紙は、紙に金属を真空蒸着させることで得られるものである。この形態で使用する紙は、板紙より薄い２５ｇ／ｍ２から１００ｇ／ｍ２程度の紙を用いることが好ましい。そして紙に蒸着させる金属としては、アルミニウム、錫等、一般的な真空蒸着加工に用いられる金属を用いることができる。この形態において、金属蒸着膜の厚さは、２００−７００オングストロム、好ましくは、３００−６００オングストロムある。
【００１９】
本発明の製法方法においては、熱可塑性合成樹脂としてポリエチレンのみを用いて製造可能である。アルミ箔をラミネート加工できる押し出しラミネート装置を転用すれば、アルミ箔の代わりに金属蒸着紙をもちいるだけで容易に光遮断性と酸素遮断性を有する本発明の包装材料を製造できる。従って、多くの工程と多種の装置・材料を必要とせず、従来の製造ラインを転用することが容易である。
【００２０】
以上、本発明の製造方法の押し出しラミネート加工について述べたが、金属蒸着紙を積層する方法としてはこれに限ったものではなく、ドライラミネート等、既存の他の加工方法によっても製造できる。そして得られる包装材料はアルミを有するものの、蒸着膜であるため非常に薄く、実質的に紙とポリオレフィンからなるバリア包材である。環境面での問題はない
【００２１】
なお、以上の説明では、構成例で説明したが、その他の材料についても同様に実施可能である。
【００２２】
上述の包装材料は、製造後、例えば、一般的なゲーブルトップ容器の製造方法と同一の方法でゲーブルトップブランクスに加工される。本構成では蒸着ＨＤＰＥフィルムを用いると金属断面（蒸着面）が露出するためブランクスにする際、必要に応じてスカイブ加工等の断面処理を行なう。
【００２３】
この発明における包装容器は、例えば、ゲーブルトップ型容器の他、ブリック状（平行６面体）の他、６角柱状、８角柱状、四面体形状などがある。
【００２４】
【実施例】
次に、本発明の具体例を説明する。
【００２５】
（実施例）
基材として坪量約３１０ｇ／ｍ２の板紙を用い、下記構成の積層体を押し出し加工により作製した。
ＬＤＰＥ（１５ｇ／ｍ２）／基材／ＬＤＰＥ（１５ｇ／ｍ２）／金属蒸着紙（３１ｇ／ｍ２）／ＬＤＰＥ（２０ｇ／ｍ２）
用いた低密度ポリエチレン（ＬＤＰＥ）は、密度０．９１８ｇ／ｃｍ３、ＭＩ＝３．０である。金属蒸着紙は、グラシン紙に約５００オングストロム　アルミニウム蒸着をしたものである。
この積層体の酸素透過率を測定したところ、室温（２５℃）にて５０ｃｃ／ｍ２．ａｔｍであった。これは一般的に酸素バリア性材料と称せられるもの（＜１ｃｃ〜５０ｃｃ／ｍ２．ａｔｍ）にあたる。
またこの積層体の光透過率を測定したところ、３００から８００ｎｍの全範囲において光透過率が下記比較例１に示す積層体と比較して１．０％以下であった。
この積層体を加工し、１リットルの屋根型容器（ゲーブルトップ型紙容器）包材を製造した。
【００２６】
（比較例１）
下記構成の積層体を押し出し加工により作製した。
ＬＤＰＥ（１５ｇ／ｍ２）／基材／ＬＤＰＥ（３５ｇ／ｍ２）
用いた基材およびＬＤＰＥは実施例と同様のものである。
この積層体を加工し、１リットルの屋根型容器（ゲーブルトップ型紙容器）包材を製造した。
【００２７】
（比較例２）
下記構成の積層体を共押し出し加工により作製した。
ＬＤＰＥ（１５ｇ／ｍ２）／基材／ＬＤＰＥ（１０ｇ／ｍ２）／接着剤（５ｇ／ｍ２）／ポリアミド（１０ｇ／ｍ２）／接着剤（５ｇ／ｍ２）／ＬＤＰＥ（１５ｇ／ｍ２）
ポリアミド樹脂はメタキシリレンジアミンとアジピン酸の反応により得られる酸素バリア性に優れた樹脂である（ＭＸＤ−６、＃７００１）。また接着剤は酸無水物変性のポリオレフィン樹脂である。基材、ＬＤＰＥは比較例１と同様である。
実施例と同様の条件でこの材料の酸素透過率を測定したところ、１０ｃｃ／ｍ２．ａｔｍ以下であった。
この積層体を加工し、１リットルの屋根型容器（ゲーブルトップ型紙容器）包材を製造した。
【００２８】
（参考例）
下記構成の積層体を押し出し加工により作製した。
ＬＤＰＥ（１５ｇ／ｍ２）／基材／ＬＤＰＥ（１５ｇ／ｍ２）／アルミ箔（９μｍ）／ＬＤＰＥ（２０ｇ／ｍ２）
比較例１と同じ基材およびＬＤＰＥを使用し、アルミ箔をラミネート加工したものである。
この積層体を加工し、１リットルの屋根型容器（ゲーブルトップ型紙容器）包材を製造した。
これは酸素透過量および光透過量の最も少ない紙容器の構成である。
【００２９】
（試験結果）
試験１
１リットルゲーブルトップ容器の充填機を用い、ビタミンＣを５０ｍｇ／１００ｍｌ含むオレンジジュース（濃縮還元果汁）をそれぞれの容器に充填し、１０℃に１週間保管後におけるビタミンＣの含有量を測定したところ、下記のようになった。
試料　　　初期　　　１週間後
実施例　　　５０　　　　３８
比較例１　　　５０　　　　５
比較例２　　　５０　　　　４０
参照例　　　５０　　　　４４　（単位：ｍｇ／１００ｍｌ）
【００３０】
酸素透過量の非常に少ない参照例と比較した場合、実施例は若干ビタミンＣの損失が大きいものの酸素バリア性のない比較例１よりもはるかに保持率が良く、比較例２の酸素バリア性包材と同程度の性能であることがわかる。
積層体の酸素透過率比較において実施例の積層体は比較例２の酸素バリア材料よりも酸素透過率が大きいにもかかわらず、ビタミンＣの保持率がそれほど変わらなかった。これは積層体が最終的に内容物を充填した容器となるためには材料の曲げ加工やヒートシール等の工程を経てなされるため、種々な要因が複合的に作用するためであると考えられる。
【００３１】
試験２
低温殺菌牛乳をそれぞれの容器に充填し、蛍光灯を点灯させた１０℃冷蔵庫に２４時間保存した。照明点灯時、冷蔵庫内部の明るさは、容器上部での照度で５，０００ｌｕｘであった。
評価は参照例との比較で行い、参照例と比較した場合の異味の「ある」、「なし」を官能検査により評価した。
試料　　　　異味の有無＊
実施例　　　　なし
比較例１　　　あり
比較例２　　　あり　　（＊参照例との比較）
【００３２】
バリア性のない比較例１、酸素バリア性はあるが光バリア性のない比較例２では味の変化があったが、実施例のものは異味の発生は認められなかった。
以上の結果より、本発明品は酸素バリア性および光バリア性の両方にすぐれていることが認められる。
【００３３】
【発明の効果】
以上説明したように本発明の包装材料、包装容器および包装材料の製造方法によって、
多くの工程と多種の材料を必要としない、環境面、酸素バリア性及び、遮光性に優れた包装材料、包装容器および包装材料の製造方法を提供することができる。
熱可塑性合成樹脂としてポリエチレン樹脂だけを用いて加工でき、酸素遮断性と光遮断性に優れた包装材料を得ることができる。